(57)【特許請求の範囲】
【請求項１】
三次元網目状構造の骨格を有する平板状の金属多孔体をガス拡散層として備える燃料電池であって、
前記骨格は金属又は合金によって形成されており、
前記金属多孔体は、ガスの通流方向と平行な方向の平均気孔径と、ガスの通流方向と直交する方向の平均気孔径との比が、１．４以上２．５以下である、燃料電池。
【請求項２】
前記金属多孔体は、前記ガスの通流方向と平行な方向の平均気孔径と、前記金属多孔体の厚み方向の平均気孔径との比が、２．０以上４．０以下である、請求項１に記載の燃料電池。
【請求項３】
前記金属多孔体は、厚み方向の気孔径の最大値と最小値との比が２．０以下である、請求項１又は請求項２に記載の燃料電池。
【請求項４】
三次元網目状構造の骨格を有し、前記骨格が金属又は合金によって形成されている平板状の金属多孔体を厚み方向に圧縮して圧延することで、前記圧延後の前記金属多孔体の主面から見える気孔部の長軸方向の平均気孔径と短軸方向の平均気孔径との比が１．４以上２．５以下となるようにする、金属多孔体の製造方法。
【請求項５】
前記圧延を、前記圧延後の前記金属多孔体の主面から見える気孔部の長軸方向の平均気孔径と側面から見える厚み方向の平均気孔径との比が２．０以上４．０以下となるように行う、請求項４に記載の金属多孔体の製造方法。
【請求項６】
前記圧延を、前記圧延後の前記金属多孔体の側面から見える厚み方向の気孔径の最大値と最小値との比が２．０以下となるように行う、請求項４又は請求項５に記載の金属多孔体の製造方法。
【請求項７】
前記圧延を、直径が３００ｍｍ以上の圧延ローラーを用いて行う、請求項４から請求項６のいずれか一項に記載の金属多孔体の製造方法。
【発明の詳細な説明】
【技術分野】
【０００１】
本開示は燃料電池及び金属多孔体の製造方法に関する。本出願は、２０１７年１０月２５日に出願した日本特許出願である特願２０１７−２０６４４７号に基づく優先権を主張する。当該日本特許出願に記載された全ての記載内容は、参照によって本明細書に援用される。
【背景技術】
【０００２】
近年、各種電池、キャパシタ、燃料電池等に対してますます高出力化、高容量化（小型化）が望まれている。【０００３】
燃料電池のガス拡散層には、一般に、カーボン構造体やステンレス鋼（ＳＵＳ）構造体が利用されている。カーボン構造体やＳＵＳ構造体にはガス流路となる溝が形成されている。溝の幅は約５００μｍ程度であり、一繋がりの線状になっている。溝は、カーボン構造体やＳＵＳ構造体が電解質と接触する面の面積の約１／２程度に設けられているため、ガス拡散層の気孔率は５０％程度である。【０００４】
上記のようなガス拡散層は気孔率がそれほど高くなく、また、圧力損失も大きい。このため、燃料電池を小型化しつつ出力を大きくするためには、ガス拡散層としてカーボン構造体やＳＵＳ構造体の代わりに三次元網目状構造の骨格を有する金属多孔体を用いることが提案されている。【０００５】
例えば、特表２０１５−５２６８４０号公報（特許文献１）には、電気化学セルにおいて使用される開口多孔質フロー構造として、金属発泡体を含む多孔質金属材料を用いることが開示されている。【０００６】
また、特開２０１７−０３３９１８号公報（特許文献２）には、ニッケル（Ｎｉ）及びスズ（Ｓｎ）を含む三次元網目状構造の骨格を有する平板状の金属多孔体をガス拡散層として用いた燃料電池が開示されている。【０００７】
三次元網目状構造の骨格を有する金属多孔体は、例えば、三次元網目状構造の骨格を有する樹脂成形体を導電化処理し、骨格の表面に金属をめっきしてから樹脂成形体を除去することにより作製される。樹脂成形体としては樹脂発泡体が好ましく用いられている。特に、金属多孔体の気孔率を大きくする観点からは、気孔率が約９８％の発泡ウレタンを出発原料として用いて金属多孔体が製造されている。樹脂成形体を除去した後には、適宜金属めっき層の還元が行なわれる。【０００８】
また、必要に応じて機械的な加工（例えば、プレス、圧延、圧印、鍛造など）が行なわれ、金属多孔体は厚みが約０．３０ｍｍ以上０．５０ｍｍ以下程度となるように圧縮される。金属多孔体は圧縮されることで気孔率が低下するため、圧縮前の金属多孔体の気孔率は５０％以上であることが好ましく、７５％〜８５％程度であることよりが好ましいとされている。
【先行技術文献】
【特許文献】
【０００９】
【特許文献１】特表２０１５−５２６８４０号公報
【特許文献２】特開２０１７−０３３９１８号公報
【発明の概要】
【００１０】
本開示の一態様に係る燃料電池は、三次元網目状構造の骨格を有する平板状の金属多孔体をガス拡散層として備える燃料電池であって、骨格は金属又は合金によって形成されており、金属多孔体は、ガスの通流方向と平行な方向の平均気孔径（Ｘ）と、ガスの通流方向と直交する方向の平均気孔径（Ｙ）との比（Ｘ／Ｙ）が、１．４以上２．５以下である。
【図面の簡単な説明】
【００１１】
【図１】図１は、三次元網目状構造の骨格を有する金属多孔体の一例の、骨格の構造を示す拡大写真である。
【図２】図２は、三次元網目状構造の骨格を有する金属多孔体の一例の、部分断面の概略を表す拡大図である。
【図３】図３は、三次元網目状構造の骨格を有する金属多孔体の一例の、主面の概略を表す図である。
【図４】図４は、図３に示す金属多孔体の側面の概略を表す図である。
【図５】図５は、三次元網目状構造の骨格を有する樹脂成形体の一例の、発泡ウレタン樹脂の写真である。
【図６】図６は、三次元網目状構造の骨格を有する樹脂成形体の骨格の表面に導電層を形成した状態の一例の、部分断面の概略を表す拡大図である。
【図７】図７は、金属多孔体にガスを供給した場合の圧力損失を測定する装置の概略を表した図である。
【発明を実施するための形態】
【００１２】
[本開示が解決しようとする課題]
燃料電池のガス拡散層には、一般に、カーボン構造体やステンレス鋼（ＳＵＳ）構造体が利用されている。カーボン構造体やＳＵＳ構造体にはガス流路となる溝が形成されている。溝の幅は約５００μｍ程度であり、一繋がりの線状になっている。溝は、カーボン構造体やＳＵＳ構造体が電解質と接触する面の面積の約１／２程度に設けられているため、ガス拡散層の気孔率は５０％程度である。これに対し、三次元網目状構造の骨格を有する金属多孔体は気孔率が非常に高いため、燃料電池のガス拡散層及び集電体として用いることで圧力損失を小さくし、かつガスを均一に流すことができるため、燃料利用率を向上させることができる。
【００１３】
燃料電池を小型化する観点からは金属多孔体の厚みを薄くすることが好ましい。しかしながら、金属多孔体の厚みを薄くすると、燃料ガスを燃料電池内に送り込む際の圧力損失が大きくなってしまう。圧力損失を小さくするためには金属多孔体の気孔径を大きくすることが有効であるが、気孔径を大きくすると骨格密度が低くなるため、金属多孔体を集電体としても用いる場合、電解質と金属多孔体との接触点が少なくなり抵抗が増加してしまう。また、低目付の金属多孔体の場合は、金属多孔体を薄く圧延して使用すると、圧延時に厚み方向の中央付近の気孔部が優先的に潰れてしまい、圧力損失が高くなったり、厚み方向のガス流路が不均一になったりしてしまう。
【００１４】
そこで、本開示は、金属多孔体をガス拡散層及び集電体として用いた燃料電池であって、金属多孔体の気孔径が小さく、かつ、均一な流路、圧力損失が小さい燃料電池を提供することを目的とする。
[本開示の効果]
本開示によれば、金属多孔体をガス拡散層及び集電体として用いた燃料電池であって、金属多孔体の気孔径が小さく、かつ、均一な流路、圧力損失が小さい燃料電池を提供することができる。
［本開示の実施形態の説明］
最初に本開示の実施態様を列記して説明する。
【００１５】
（１）本開示の一態様に係る燃料電池は、三次元網目状構造の骨格を有する平板状の金属多孔体をガス拡散層として備える燃料電池であって、骨格は金属又は合金によって形成されており、金属多孔体は、ガスの通流方向と平行な方向の平均気孔径（Ｘ）とガスの通流方向と直交する方向の平均気孔径（Ｙ）との比（Ｘ／Ｙ）が１．４以上２．５以下である。
【００１６】
上記（１）によれば、金属多孔体をガス拡散層及び集電体として用いた燃料電池であって、金属多孔体の気孔径が小さく、かつ、均一な流路、圧力損失が小さい燃料電池を提供することができる。
【００１７】
（２）上記（１）に記載の燃料電池において、金属多孔体のガスの通流方向と平行な方向の平均気孔径（Ｘ）と、金属多孔体の厚み方向の平均気孔径（Ｚ）との比（Ｘ／Ｚ）が、２．０以上４．０以下であることが好ましい。
【００１８】
上記（２）によれば、ガス拡散層である金属多孔体において、均一に分布する気孔部の厚み方向の全ての空間をガスの流路として活用できるため、従来の溝型流路のガス拡散層に比べてガスを電解質の全面に均一に供給することができる。
【００１９】
（３）上記（１）又は上記（２）に記載の燃料電池において、金属多孔体の厚み方向の気孔径の最大値（Ｚｍａｘ）と最小値（Ｚｍｉｎ）との比（Ｚｍａｘ／Ｚｍｉｎ）が２．０以下であることが好ましい。
【００２０】
上記（３）によれば、ガス拡散層である金属多孔体の厚みをより薄くしても燃料ガスの圧力損失が大きくならないため、より小型でかつ高出力の燃料電池を提供することができる。
【００２１】
（４）本開示の一態様に係る金属多孔体の製造方法は、三次元網目状構造の骨格を有し、骨格が金属又は合金によって形成されている平板状の金属多孔体を厚み方向に圧縮して圧延することで、圧延後の金属多孔体の主面から見える気孔部の長軸方向の平均気孔径（ＳＸ）と短軸方向の平均気孔径（ＳＹ）との比（ＳＸ／ＳＹ）が、１．４以上２．５以下となるようにしている。
【００２２】
上記（４）によれば、燃料電池のガス拡散層として用いた場合に燃料電池を小型化かつ高出力化することが可能な金属多孔体を提供することができる。
【００２３】
（５）上記（４）に記載の金属多孔体の製造方法において、圧延を、圧延後の金属多孔体の主面から見える気孔部の長軸方向の平均気孔径（ＳＸ）と、側面から見える厚み方向の平均気孔径（ＳＺ）との比（ＳＸ／ＳＺ）が２．０以上４．０以下となるように行うことが好ましい。
【００２４】
上記（５）によれば、金属多孔体を燃料電池のガス拡散層として用いた場合に、燃料ガスの圧力損失をより小さくすることが可能な金属多孔体を提供することができる。
【００２５】
（６）上記（４）又は上記（５）に記載の金属多孔体の製造方法において、圧延を、圧延後の金属多孔体の側面から見える厚み方向の気孔径の最大値（ＳＺｍａｘ）と最小値（ＳＺｍｉｎ）との比（ＳＺｍａｘ／ＳＺｍｉｎ）が２．０以下となるように行うことが好ましい。
【００２６】
上記（６）によれば、金属多孔体を燃料電池のガス拡散層として用いた場合に、ガス拡散層の厚みをより薄くすることができ、かつ燃料ガスの圧力損失を小さくすることが可能な金属多孔体を提供することができる。
【００２７】
（７）上記（４）から上記（６）のいずれか一項に記載の金属多孔体の製造方法において、圧延を、直径が３００ｍｍ以上の圧延ローラーを用いて行うことが好ましい。
【００２８】
上記（７）によれば、厚み方向における各気孔（セル）の気孔径がより均一な金属多孔体を提供することができる。
［本開示の実施形態の詳細］
本開示の実施形態に係る燃料電池の具体例を、以下に説明する。なお、本発明は、これらの例示に限定されるものではなく、請求の範囲によって示され、請求の範囲と均等の意味及び範囲内での全ての変更が含まれることが意図される。
＜燃料電池＞
本開示の実施形態に係る燃料電池は、三次元網目状構造の骨格を有する平板状の金属多孔体（以下、単に「金属多孔体」とも記す）をガス拡散層として備えるものである。燃料電池の種類は特に限定されるものではなく、固体高分子型燃料電池であってもよいし、固体酸化物型燃料電池であってもよい。
【００２９】
金属多孔体の骨格を構成する金属又は合金は、燃料電池が動作する温度や雰囲気等の使用条件に応じて適宜選択すればよい。例えば、ニッケルやアルミニウムを主成分とする金属又は合金によって骨格が形成されている金属多孔体や、チタンを主成分とする金属又は合金によって骨格が形成されている金属多孔体をガス拡散層として用いることができる。
【００３０】
なお、主成分とするとは、前記金属又は前記合金において占める割合が最も多いことをいうものとする。
【００３１】
ガス拡散層以外のその他の構成は公知の燃料電池の構成を採用することができる。
例えば、固体高分子型燃料電池の場合には、イオン交換膜と触媒層とを接合した膜・電極接合体などは、市販されているものをそのまま利用することができる。膜・電極接合体の両端にガス拡散層として前記金属多孔体を配置し、水素又は空気（酸素）を供給して水素極、空気極として作用する構成となっていればよい。
【００３２】
また、固体酸化物型燃料電池の場合には、固体酸化物による固体電解質層の両端にガス拡散層として前記金属多孔体を配置し、水素又は空気（酸素）を供給して水素極、空気極として作用する構成となっていればよい。
【００３３】
なお、金属多孔体はガス拡散層としてだけでなく集電体としても作用させることができる。
（金属多孔体）
以下では、ガス拡散層として用いる金属多孔体の構成について詳述する。
【００３４】
金属多孔体は三次元網目状構造の骨格を有しており、全体としては平板状の形状をしている。図１に、金属多孔体の一例の、三次元網目状構造の骨格を写した拡大写真を示す。また、図１に示す金属多孔体の断面を拡大視した拡大模式図を図２に示す。
【００３５】
骨格の形状が三次元網目状構造である場合には、典型的には図２に示すように、金属多孔体１０の骨格１２の内部１３は中空になっている。そして、骨格１２は金属又は合金１１によって形成されている。また、金属多孔体１０は連続気孔を有しており、骨格１２によって気孔部１４が形成されている。
【００３６】
図３に金属多孔体の一例の主面の概略図を示す。図３では紙面に垂直な方向が金属多孔体の厚み方向である。
【００３７】
図３に示すように金属多孔体の主面の気孔部１４は、燃料電池において供給されるガスの通流方向Ａと平行な方向が長軸となる楕円形状をしている。具体的には、ガスの通流方向Ａと平行な方向の平均気孔径（Ｘ）と、ガスの通流方向と直交する方向の平均気孔径（Ｙ）との比（Ｘ／Ｙ）が、１．４以上２．５以下となっている。Ｘ／Ｙが１．４未満であるとガスの圧力損失を十分に小さくすることができない。また、Ｘ／Ｙが２．５超であると気孔部１４の形状をばらつきが生じてしまう。すなわち、金属多孔体を製造する際に、基材となる樹脂成形体を無理に引き延ばして金属又は合金をめっきした場合には、Ｙ方向に浪打ち形状が生じ、Ｙ方向のガスの流路が不均一となりやすくなってしまう。また、金属多孔体を無理に一方向に引き延ばしてＸ／Ｙが２．５超となるようにした場合には、金属多孔体の骨格に破断部が生じてガスが通流する際の障害となってしまうことがある。これらの観点から、Ｘ／Ｙは、１．４以上２．０以下であることが好ましく、１．４以上１．８以下であることが更に好ましい。
【００３８】
なお、金属多孔体の平均気孔径（Ｘ、Ｙ、Ｚ）とは、金属多孔体の表面を顕微鏡で観察し、任意の１００個の気孔部のＸ方向、Ｙ方向又はＺ方向の気孔径を計測した平均をいうものとする。
【００３９】
燃料電池はガス拡散層においてガスがより多く拡散するほど発電効率が高くなる。ガスの拡散性は、ガス拡散層の骨格とガスとの衝突確率によって決定される。
【００４０】
三次元網目状構造の骨格を有する金属多孔体は骨格の形状が複雑であるため、供給されたガスは骨格と接触することで複雑に反射し衝突確率が高くなる。このため、前記金属多孔体を燃料電池のガス拡散層として用いることでガスの拡散性が高くなり、燃料電池の出力を向上させることができる。更に、ガス拡散層における液水の滞留を抑えることができる。
【００４１】
また、ガスの通流方向Ａと平行な方向の金属多孔体の平均気孔径（Ｘ）と、ガスの通流方向と直交する方向の金属多孔体の平均気孔径（Ｙ）との比（Ｘ／Ｙ）が、１．４以上２．５以下であることによりガスの圧力損失を小さくすることができる。この効果は金属多孔体の厚みを薄くしても得られるため、本開示の実施形態に係る燃料電池は、小型でかつ高出力のものとすることができる。
【００４２】
図４に、図３に示す金属多孔体を側面から見た場合の概略図を示す。
図４に示すように金属多孔体の側面の気孔部１４は、燃料電池において供給されるガスの通流方向Ａと平行な方向の平均気孔径（Ｘ）と、金属多孔体の厚み方向の平均気孔径（Ｚ）との比（Ｘ／Ｚ）が、２．０以上４．０以下であることが好ましい。Ｘ／Ｚが２．０以上であることにより、ガスの圧力損失をより小さくすることができる。また、Ｘ／Ｚが４．０以下であることにより金属多孔体の製造コストを下げることができる。これらの観点から、Ｘ／Ｚは、２．５以上４．０以下であることが好ましく、２．５以上３．５以下であることが更に好ましい。
【００４３】
本開示の実施形態に係る燃料電池はガス拡散層が金属多孔体によって構成されているため、均一に分布する気孔部の厚み方向の全ての空間をガスの流路として活用できる。このため、電解質の全面にガスを均一に供給することができ、これによって反応の高効率化を促進して燃料電池の出力密度を向上させることができる。なお、金属密度が低い金属多孔体（すなわち低目付の金属多孔体）を薄く圧延したものをガス拡散層として用いようとすると、通常は圧延時に厚み方向の中央付近の気孔部が優先的に潰れてしまうため、ガス拡散層の流路が不均一になってガスの圧力損失が大きくなってしまう。このため、厚み方向の気孔径が均一でない金属多孔体をガス拡散層として用いる場合には、酸素や水素の動力をアップさせる必要がある。これに対して、厚み方向の気孔径のバラツキが少なく均一である金属多孔体の場合には、圧力損失がより小さいため、ガスの動力費を低減することができる。すなわち、本開示の実施形態に係る燃料電池はガス拡散層におけるガスの圧力損失が小さいため、燃料電池のコンパクト化や、ガスの動力費を低減することができる。また、金属多孔体の厚み内でガスの流路を均一にすることで、電解質の全面により均一にガスを供給することができ、燃料電池の性能を向上させ、高出力化することができる。
【００４４】
前記金属多孔体は、厚み方向の気孔径の最大値（Ｚｍａｘ）と最小値（Ｚｍｉｎ）との比（Ｚｍａｘ／Ｚｍｉｎ）が２．０以下であることが好ましい。これにより金属多孔体の厚み方向の気孔部の気孔径がより均一になるため、ガスが供給された場合に、ガスを均一に拡散させることができ、かつ、ガスの圧力損失をより小さくすることができる。金属多孔体の厚み方向の気孔径の最大値（Ｚｍａｘ）と最小値（Ｚｍｉｎ）との比（Ｚｍａｘ／Ｚｍｉｎ）は、１．５以下であることがより好ましく、１．３以下であることが更に好ましい。
【００４５】
また、固体高分子型燃料電池の場合には、空気極で水が生成する。ガス拡散層及び集電体として用いた金属多孔体の厚み方向の気孔径が不均一であると水詰まり現象が引き起こされる虞がある。金属多孔体の、厚み方向の気孔径の最大値（Ｚｍａｘ）と最小値（Ｚｍｉｎ）との比（Ｚｍａｘ／Ｚｍｉｎ）を２．０以下とすることにより、気孔率が高く、排水性が向上した金属多孔体とすることができる。
【００４６】
金属多孔体の骨格１２は、金属又は合金１１によって形成されていればよい。燃料電池の水素極においては、ニッケルを主成分とする金属によって骨格が形成されている金属多孔体をガス拡散層として用いることができる。一方、空気極のガス拡散層は高温で酸化雰囲気となるため、金属多孔体の骨格は耐酸化性を備えた合金によって形成されていることが好ましい。ニッケルを主成分とする合金であって耐酸化性を備えるものとしては、例えば、ＮｉＣｒ（ニッケルクロム）、ＮｉＳｎ（ニッケルスズ）、ＮｉＳｎＣｒ（ニッケルスズクロム）、ＮｉＷ（ニッケルタングステン）、ＮｉＳｎＦｅ（ニッケルスズ鉄）等が挙げられる。
【００４７】
金属多孔体の気孔率は、５０％以上９８％以下であることが好ましい。金属多孔体の気孔率が５０％以上であることにより金属多孔体を非常に軽量なものとすることができ、更には、燃料電池のガス拡散層として用いた場合にガスの拡散性をより高めることができる。また、金属多孔体の気孔率が９８％以下であることにより、金属多孔体を十分な強度のものとすることができる。これらの観点から、金属多孔体の気孔率は７０％以上９８％以下であることがより好ましく、８０％以上９８％以下であることが更に好ましい。
【００４８】
金属多孔体の気孔率は次式で定義される。
気孔率＝（１−（多孔質材の質量［ｇ］／（多孔質材の体積［ｃｍ３］×素材密度［ｇ／ｃｍ３］））×１００［％］
金属多孔体の厚みは２５０μｍ以上１０００μｍ以下であることが好ましい。金属多孔体の厚みが２５０μｍ以上であることにより、十分な強度を有し、また、燃料電池のガス拡散層として用いた場合にガスの拡散性能が高い金属多孔体とすることができる。金属多孔体の厚みが１０００μｍ以下であることにより、軽量な金属多孔体とすることができる。これらの観点から金属多孔体の厚みは、２５０μｍ以上７５０μｍ以下であることがより好ましく、２５０μｍ以上５００μｍ以下であることが更に好ましい。
【００４９】
金属多孔体の厚み方向においては、気孔部の数が２、３個程度であることが好ましく、２．４個以上であることがより好ましい。気孔部の数が２個以上であることにより、連結孔となる部分での破断を発生し難くすることができる。また、気孔部の数が３個以下であることにより、金属又は合金による骨格の厚みを均一にし易くなる。
【００５０】
金属多孔体の平均気孔径（Ｘ）は３５０μｍ以上１０００μｍ以下であることが好ましい。平均気孔径（Ｘ）が３５０μｍ以上であることにより、金属多孔体の強度を高めることができ、更には、金属多孔体を燃料電池のガス拡散層として用いた場合にガスの拡散性を高めることができる。平均気孔径（Ｘ）が１０００μｍ以下であることにより、金属多孔体の曲げ性を高めることができる。これらの観点から、金属多孔体の平均気孔径（Ｘ）は４００μｍ以上７００μｍ以下であることがより好ましく、４５０μｍ以上６００μｍ以下であることが更に好ましい。
【００５１】
金属多孔体の平均気孔径（Ｙ）は２５０μｍ以上７５０μｍ以下であることが好ましい。平均気孔径（Ｙ）が２５０μｍ以上であることにより、金属多孔体の強度を高めることができ、更には、金属多孔体を燃料電池のガス拡散層として用いた場合にガスの拡散性を高めることができる。平均気孔径（Ｙ）が７５０μｍ以下であることにより、金属多孔体の曲げ性を高めることができる。これらの観点から、金属多孔体の平均気孔径（Ｙ）は３００μｍ以上７００μｍ以下であることがより好ましく、３００μｍ以上４５０μｍ以下であることが更に好ましい。
【００５２】
金属多孔体の平均気孔径（Ｚ）は１００μｍ以上４００μｍ以下であることが好ましい。平均気孔径（Ｚ）が１００μｍ以上であることにより、金属多孔体の強度を高めることができ、更には、金属多孔体を燃料電池のガス拡散層として用いた場合にガスの拡散性を高めることができる。平均気孔径（Ｚ）が４００μｍ以下であることにより、金属多孔体の曲げ性を高めることができる。これらの観点から、金属多孔体の平均気孔径（Ｚ）は１００μｍ以上３５０μｍ以下であることがより好ましく、１００μｍ以上２５０μｍ以下であることが更に好ましい。
＜金属多孔体の製造方法＞
上記本開示の実施形態に係る燃料電池に用いられる金属多孔体は、例えば、三次元網目状構造の骨格を有し、前記骨格が金属又は合金によって形成されている平板状の金属多孔体を厚み方向に圧縮して圧延することにより製造することができる。厚み方向に圧縮する際には、圧延後の金属多孔体の主面から見える気孔部の長軸方向の平均気孔径（ＳＸ）と短軸方向の平均気孔径（ＳＹ）との比（ＳＸ／ＳＹ）が１．４以上２．５以下となるようにすればよい。
【００５３】
本開示の実施形態に係る金属多孔体の製造方法によって得られる金属多孔体を燃料電池のガス拡散として用いるには、金属多孔体の主面から見える気孔部の長軸方向が、ガスの通流方向と平行な方向となるように配置すればよい。
【００５４】
金属多孔体の主面から見える気孔部の長軸方向の平均気孔径（ＳＸ）と短軸方向の平均気孔径（ＳＹ）との比（ＳＸ／ＳＹ）が１．４未満であると、金属多孔体を燃料電池のガス拡散層として用いた場合にガスの圧力損失を十分に小さくすることができない。また、ＳＸ／ＳＹが２．５超であると気孔部１４の形状をばらつきが生じてしまう。すなわち、金属多孔体を製造する際に、基材となる樹脂成形体を無理に引き延ばして金属又は合金をめっきした場合には、短軸方向に浪打ち形状が生じ、短軸方向のガスの流路が不均一となりやすくなってしまう。また、金属多孔体を無理に一方向に引き延ばしてＳＸ／ＳＹが２．５超となるようにした場合には、金属多孔体の骨格に破断部が生じてガスが通流する際の障害となってしまうことがある。これらの観点から、ＳＸ／ＳＹは、１．４以上２．０以下であることが好ましく、１．４以上１．８以下であることが更に好ましい。
【００５５】
本開示の実施形態に係る金属多孔体の製造方法においては、前記圧延を、圧延後の金属多孔体の主面から見える気孔部の長軸方向の平均気孔径（ＳＸ）と、側面から見える厚み方向の平均気孔径（ＳＺ）との比（ＳＸ／ＳＺ）が２．０以上４．０以下となるように行うことが好ましい。なお、厚み方向とは、金属多孔体の厚み方向をいうものとする。
【００５６】
ＳＸ／ＳＺが２．０以上であることにより、ガスの圧力損失をより小さくすることができる。また、ＳＸ／ＳＺが４．０以下であることにより金属多孔体の製造コストを下げることができる。これらの観点から、ＳＸ／ＳＺは、２．５以上４．０以下であることが好ましく、２．５以上３．５以下であることが更に好ましい。
【００５７】
なお、金属多孔体の平均気孔径（ＳＸ、ＳＹ、ＳＺ）とは、金属多孔体の表面を顕微鏡で観察し、任意の１００個の楕円状の気孔部の長軸方向、短軸方向又は金属多孔体の厚み方向の気孔径を計測した平均をいうものとする。
【００５８】
本開示の実施形態に係る金属多孔体の製造方法においては、前記圧延を、圧延後の金属多孔体の側面から見える厚み方向の気孔径の最大値（ＳＺｍａｘ）と最小値（ＳＺｍｉｎ）との比（ＳＺｍａｘ／ＳＺｍｉｎ）が２．０以下となるように行うことが好ましい。これにより金属多孔体の厚み方向の気孔部の気孔径がより均一になるため、金属多孔体を燃料電池のガス拡散層として用いた場合に、ガスを均一に拡散させることができ、かつ、ガスの圧力損失をより小さくすることができる。金属多孔体の側面から見える厚み方向の気孔径の最大値（ＳＺｍａｘ）と最小値（ＳＺｍｉｎ）との比（ＳＺｍａｘ／ＳＺｍｉｎ）は、１．５以下であることがより好ましく、１．３以下であることが更に好ましい。
【００５９】
圧延後の金属多孔体の気孔率は特に限定されるものではなく、例えば、５０％以上９８％以下程度であればよい。金属多孔体の気孔率が５０％以上であることにより金属多孔体を非常に軽量なものとすることができ、更には、燃料電池のガス拡散層として用いた場合にガスの拡散性をより高め、圧力損失も小さくすることができる。また、金属多孔体の気孔率が９８％以下であることにより、金属多孔体を十分な強度のものとすることができる。これらの観点から、金属多孔体の気孔率は７０％以上９８％以下であることがより好ましく、８０％以上９８％以下であることが更に好ましい。
【００６０】
また、圧延前の金属多孔体の気孔率は、９０％以上９９％以下程度であればよく、９５％以上９８％以下であることがより好ましく、９６％以上９７％以下であることが更に好ましい。
【００６１】
圧延後の金属多孔体の厚みは、２５０μｍ以上１０００μｍ以下であることが好ましい。金属多孔体の厚みが２５０μｍ以上であることにより、十分な強度を有し、また、燃料電池のガス拡散層として用いた場合にガスの拡散性能が高い金属多孔体とすることができる。金属多孔体の厚みが１０００μｍ以下であることにより、軽量な金属多孔体とすることができる。これらの観点から金属多孔体の厚みは、２５０μｍ以上７５０μｍ以下であることがより好ましく、２５０μｍ以上５００μｍ以下であることが更に好ましい。
【００６２】
また、圧延前の金属多孔体の厚みは、５００μｍ以上５０００μｍ以下であることが好ましく、８００μｍ以上３０００μｍ以下であることがより好ましく、１１００μｍ以上２２００μｍ以下であることが更に好ましい。
【００６３】
圧延後の金属多孔体の厚み方向においては、気孔部の数が２、３個程度であることが好ましく、２．４個以上であることがより好ましい。気孔部の数が２個以上であることにより、連結孔となる部分での破断を発生し難くすることができる。また、気孔部の数が３個以下であることにより、金属又は合金による骨格の厚みを均一にし易くなる。
【００６４】
圧延後の金属多孔体の主面から見える気孔部の長軸方向の平均気孔径（ＳＸ）は３５０μｍ以上１０００μｍ以下であることが好ましい。平均気孔径（ＳＸ）が３５０μｍ以上であることにより、金属多孔体の強度を高めることができ、更には、金属多孔体を燃料電池のガス拡散層として用いた場合にガスの拡散性を高めることができる。平均気孔径（ＳＸ）が１０００μｍ以下であることにより、金属多孔体の曲げ性を高めることができる。これらの観点から、金属多孔体の平均気孔径（ＳＸ）は４００μｍ以上７００μｍ以下であることがより好ましく、４５０μｍ以上６００μｍ以下であることが更に好ましい。
【００６５】
圧延後の金属多孔体の主面から見える気孔部の短軸方向の平均気孔径（ＳＹ）は２５０μｍ以上７５０μｍ以下であることが好ましい。平均気孔径（ＳＹ）が２５０μｍ以上であることにより、金属多孔体の強度を高めることができ、更には、金属多孔体を燃料電池のガス拡散層として用いた場合にガスの拡散性を高めることができる。平均気孔径（ＳＹ）が７５０μｍ以下であることにより、金属多孔体の曲げ性を高めることができる。これらの観点から、金属多孔体の平均気孔径（ＳＹ）は３００μｍ以上７００μｍ以下であることがより好ましく、３００μｍ以上４５０μｍ以下であることが更に好ましい。
【００６６】
圧延後の金属多孔体の側面から見える厚み方向の平均気孔径（ＳＺ）は１００μｍ以上４００μｍ以下であることが好ましい。平均気孔径（ＳＺ）が１００μｍ以上であることにより、金属多孔体の強度を高めることができ、更には、金属多孔体を燃料電池のガス拡散層として用いた場合にガスの拡散性を高めることができる。平均気孔径（ＳＺ）が４００μｍ以下であることにより、金属多孔体の曲げ性を高めることができる。これらの観点から、金属多孔体の平均気孔径（ＳＺ）は１００μｍ以上３５０μｍ以下であることがより好ましく、１００μｍ以上２５０μｍ以下であることが更に好ましい。
（圧延方法）
金属多孔体を燃料電池のガス拡散層として用いる場合に、燃料電池の小型化や、ガスの拡散性能を高めるために、金属多孔体の厚みが２５０μｍ以上１０００μｍ以下程度となるように圧縮して圧延することが好ましい。圧延は、圧延ローラーを用いて行うことが好ましい。金属多孔体の主面から見える気孔部がわずかにでも長円となっている場合には、当該長円の長軸方向と平行な方向に対して圧延を行うことで、気孔部が更に長円となるようにすることができる。
【００６７】
また、低目付の金属多孔体を製造しようとすると、一般に厚み方向の中央部分の金属量が少なく（骨格が細く）なっており、２５０μｍ、１０００μｍ以下程度に圧延した際に、金属量の少ない中央部分の気孔部が潰れてしまいやすい。厚み方向の中央部分の気孔部の潰れを抑制するためには、大きなロール径の圧延ローラーで圧延を行うことが好ましい。特に、直径が３００ｍｍ以上の圧延ローラーで圧延を行うことで、厚み方向の気孔径の最大値（ＳＺｍａｘ）と最小値（ＳＺｍｉｎ）との比（ＳＺｍａｘ／ＳＺｍｉｎ）が２．０以下となるように圧延することができる。また、ロール径が小さい圧延ローラーを用いると、圧縮率を高めるためには複数回繰り返して圧延を行う必要があるが、ロール径が大きい場合には圧延回数を少なくすることができる。これは、耐食性や耐熱性を備える硬い金属多孔体の場合に顕著である。
【００６８】
また、一般に、三次元網目状構造の骨格を有する金属多孔体は、基材の表面に金属又は合金を電気めっきすることによって製造される。めっき法によって製造された金属多孔体は、厚み方向の中央部の骨格が細く、強度が弱い傾向にある。金属多孔体を圧延する際の圧延ローラーのロール径が小さいと、厚み方向の中央部の骨格の強度が弱い部分が優先的に潰れてしまい、厚み方向の気孔径を均一にすることが困難である。これに対し、ロール径が大きい（好ましくは直径が３００ｍｍ以上の）圧延ローラーを用いて金属多孔体を圧延すると、ロールとの接触の際に、金属多孔体が少しずつ変形して均一に潰れるため、厚み方向の気孔径を均一にすることができる。
【００６９】
また、従来は、金属多孔体の厚み方向の気孔径を均一にしようとすると、圧延率を低くする必要があった。圧延率が低くするには、圧延前の金属多孔体を薄くする必要がある。例えば、圧延前の厚みが０．６ｍｍ程度の金属多孔体を製造しようとすると、厚みが０．６ｍｍ程度の樹脂成形体（発泡ウレタン等）を用意する必要がある。しかしながら、厚みが０．６ｍｍ程度の樹脂成形体においては、厚み方向において気孔部が２個程度しか存在できず、そのような樹脂成形体は骨格がばらばらになってしまうため、厚みが０．６ｍｍ程度の樹脂成形体を用意すること現実的ではなかった。したがって、従来は、厚みが０．５ｍｍ程度であって、かつ、厚み方向の気孔径が均一な金属多孔体を製造することはできなかった。
【００７０】
これに対し、上述のように、ロール径が大きい圧延ローラーを用いて金属多孔体を圧延することにより、厚み方向に気孔部を均一に潰すことができる。このため、本開示の実施形態に係る金属多孔体の製造方法によれば、厚みが０．５ｍｍ程度であって、かつ、厚み方向の気孔径が均一な金属多孔体を製造することができる。
【００７１】
上記のようにして得られる金属多孔体を燃料電池のガス拡散層として用いるには、金属多孔体の主面から見える気孔部の長軸方向が、ガスの通流方向と平行となるように金属多孔体を配置すればよい。これにより、燃料電池のガス拡散層において、ガスの拡散性能を高くし、かつ、ガスの圧力損失を小さくすることができる。更に、ガス拡散層における液水の滞留を抑えることができる。
【００７２】
圧延する前の金属多孔体は、例えば、三次元網目状構造の骨格を有する樹脂成形体の骨格の表面を導電化処理する工程と、前記導電化処理をした樹脂成形体の骨格の表面に金属又は合金の層を形成する工程と、前記樹脂成形体を除去する工程と、を経ることにより製造することができる。
【００７３】
以下に、圧延する前の金属多孔体の製造方法を詳述する。
（樹脂成形体）
三次元網目状構造の骨格を有する樹脂成形体としては、樹脂発泡体を用いることが好ましい。樹脂発泡体は、多孔性のものであればよく公知又は市販のものを使用することができる。例えば、発泡ウレタン、発泡スチレン等が挙げられる。これらの中でも、特に気孔率が大きい観点から、発泡ウレタンが好ましい。図５に三次元網目状構造の骨格を有する発泡ウレタン樹脂の写真を示す。
【００７４】
発泡ウレタンはポリウレタン発泡体ブロックを約１ｍ毎に切断し、水平方向、或いは垂直方向を軸として渦巻き状にピーリングを行うことで発泡ウレタンシートを切出することができる。水平方向を軸とすると高さが６００ｍｍ程度しか取れないため、垂直方向を軸とする方が好ましい。樹脂発泡体の厚み、気孔率、平均気孔径は限定的でなく、適宜に設定することができる。
【００７５】
ポリウレタン発泡体ブロックは、樹脂の発泡時、樹脂の自重、粘度などにより発泡気孔の形状そのものが上下方向に縦長となる。ポリウレタン発泡体ブロックを渦巻き状にピーリングして発泡ウレタンシートを切出する際には、生産効率の観点から、発泡気孔の長軸方向が発泡ウレタンシートの長手方向となるようにすることが好ましい。
【００７６】
発泡ウレタンシートを連続的に導電化処理する工程や、金属をめっきする工程において、発泡ウレタンシートの長手方向に張力を加えることにより、発泡ウレタンシートの主面から見える気孔部の長軸方向の平均気孔径（ＵＸ）と短軸方向の平均気孔径（ＵＹ）との比（ＵＸ／ＵＹ）が１．０から１．２の範囲となるようにすることができる。このような発泡ウレタンシートを基材として用いて金属多孔体を製造し、当該金属多孔体を圧延することで金属多孔体の主面から見える気孔部の長軸方向の平均気孔径（ＳＸ）と短軸方向の平均気孔径（ＳＹ）との比（ＳＸ／ＳＹ）を１．４以上２．５以下とすることができる。
【００７７】
また、金属をめっきする工程の前に、発泡ウレタンシートを一方向に引き伸ばし、その状態の発泡ウレタンシートを基材として金属又は合金をめっきすることで、金属多孔体の主面から見える気孔部の長軸方向の平均気孔径（ＳＸ）と短軸方向の平均気孔径（ＳＹ）との比（ＳＸ／ＳＹ）を１．４以上２．５以下とすることもできる。
（導電化処理）
図６に、三次元網目状構造の骨格を有する樹脂成形体を導電化処理した基材の一例の、部分断面の概略を拡大した図を示す。図６に示すように、三次元網目状構造の骨格を有する樹脂成形体６０は連通気孔を有しており、骨格によって気孔部６４が形成されている。樹脂成形体６０の骨格の表面に金属又は合金の層を形成することで金属多孔体の骨格が形成されるため、金属多孔体の気孔率や平均気孔径、厚みは、樹脂成形体６０の気孔率や平均気孔径、厚みと略等しくなる。このため、樹脂成形体６０の気孔率や平均気孔径、厚みは、製造目的である金属多孔体の気孔率や平均気孔径、厚みに応じて適宜選択すればよい。樹脂成形体６０の気孔率及び平均気孔径は、金属多孔体の気孔率及び平均気孔径と同様に定義される。
【００７８】
樹脂成形体６０の骨格の表面を導電化処理する方法は、樹脂成形体６０の骨格の表面に導電性を有する導電層６１を設けることができる限り、特に限定されるものではない。導電層６１を構成する材料としては、例えば、ニッケル、スズ、クロム、銅、鉄、タングステン、チタン、ステンレススチール等の金属の他、カーボンブラック等の非晶質炭素、黒鉛等のカーボン粉末が挙げられる。なお、金属以外の非晶質炭素やカーボン粉末を用いて導電層６１を形成した場合には、必要に応じて樹脂成形体を除去する際に導電層６１も一緒に除去される。
【００７９】
導電化処理の具体例としては、例えば、金属粉末やカーボン粉末にバインダーを加えて得られる導電性塗料の塗布や、スパッタリング、蒸着、イオンプレーティングなどの気相処理や、無電解めっき処理などによって樹脂成形体の骨格の表面に導電層を形成する方法が挙げられる。
【００８０】
金属粉末や炭素粉末等を含む導電性塗料を塗布する場合には、樹脂成形体の骨格の表面に導電性を有する粉末（例えば、ステンレススチール等の金属材料の粉末、結晶質のグラファイト、非晶質のカーボンブラック等の炭素粉末）とバインダーとの混合物を塗着する方法が挙げられる。また、この時に、スズ粉末とカーボン粉末とを用いたり、クロム粉末又は酸化クロム粉末と炭素粉末とを用いたりしてもよい。
【００８１】
炭素粉末としては、カーボンブラック、活性炭、黒鉛などを用いることができ、特に材料に限定はない。樹脂成形体の骨格の表面に形成される導電層の導電性を均一にすることを目的にする場合にはカーボンブラックを採用し、導電層の強度を考慮する際には黒鉛の微粉末を用いればよい。また、活性炭も含めて混合することは好ましい。スラリーを作製する際に一般的に用いられる増粘剤、例えばカルボキシメチルセルロース（ＣＭＣ）などを添加しても良い。このスラリーを、厚みを調整して板状或いは帯状に裁断しておいた樹脂成形体の骨格に塗着し、乾燥させることで、樹脂成形体の骨格の表面に導電層を形成することができる。
【００８２】
ニッケル、スズ又はクロム等を用いたスパッタリング処理によって導電層を形成する場合には、例えば、基板ホルダーに樹脂成形体を取り付けた後、不活性ガスを導入しながらホルダーとターゲット（ニッケル、スズ又はクロム等）との間に直流電圧を印加する方法が挙げられる。これにより、イオン化させた不活性ガスを、ニッケル、スズ又はクロム等に衝突させ、吹き飛ばしたニッケル粒子、スズ粒子又はクロム粒子等を樹脂成形体の骨格の表面に堆積させることができる。
【００８３】
ニッケルを用いた無電解めっき処理によって導電層を形成する場合には、例えば、還元剤として次亜リン酸ナトリウムを含有した硫酸ニッケル水溶液等の公知の無電解ニッケルめっき浴に樹脂成形体を浸漬することによって行うことができる。必要に応じて、めっき浴浸漬前に、樹脂成形体を微量のパラジウムイオンを含む活性化液（カニゼン社製の洗浄液）等に浸漬してもよい。
【００８４】
導電層の目付量（付着量）は、後の工程のニッケルめっき、スズめっき又はクロムめっき等によって形成される金属又は合金の目付け量と合わせた最終的な金属組成に応じて適宜調整すればよい。
【００８５】
導電層にニッケルを用いる場合は樹脂成形体の骨格の表面に連続的に形成されていればよく、目付量は限定的でないが、通常５ｇ／ｍ２以上１５ｇ／ｍ２以下程度、好ましくは７ｇ／ｍ２以上１０ｇ／ｍ２以下程度とすればよい。
（ニッケルめっき層の形成）
ニッケルめっき層の形成は無電解ニッケルめっき及び電解ニッケルめっきのどちらを利用しても構わないが、電解めっきの方が、効率が良いため好ましい。電解ニッケルめっきを行う場合は、常法に従って行えばよい。電解ニッケルめっき処理に用いるめっき浴としては、公知又は市販のものを使用することができ、例えば、ワット浴、塩化浴、スルファミン酸浴等が挙げられる。
【００８６】
前記の無電解めっきやスパッタリングにより骨格の表面に導電層を形成された樹脂成形体をめっき浴に浸し、樹脂成形体を陰極に、ニッケル対極板を陽極に接続して直流或いはパルス断続電流を通電させることにより、導電層の表面に、更にニッケルのめっき層を形成することができる。ニッケルめっき層の目付量は、金属多孔体の最終的な金属、合金組成に応じて調整すればよい。
（クロムめっき層の形成）
ニッケルのめっき層が形成された樹脂成形体の骨格の表面にクロムのめっき層を形成する場合には、電解めっきやクロマイズ処理のどちらを利用しても構わないが、クロマイズ処理の方が処理と同時に合金を生成させることができるため、効率が良く好ましい。
【００８７】
電解めっきを行う場合は、公知のクロムめっき方法に従って行えばよく、めっき浴としては公知又は市販のものを使用することができる。例えば、６価クロム浴、３価クロム浴を用いることができる。めっき対象となる樹脂成形体を前記クロムめっき浴に浸して陰極に接続し、対極としてクロム板を陽極に接続して直流或いはパルス断続電流を通電させることによりクロムのめっき層を形成することができる。
（その他の金属）
金属多孔体の骨格にニッケル及びクロム以外の金属成分、例えば、Ｓｎ（スズ）、Ｗ（タングステン）、Ｆｅ（鉄）等を含有させる場合には、これらの金属のめっき層を骨格の表面に形成し、必要に応じて熱処理によって合金化させればよい。また、前記導電層を形成する際にこれらの金属粉末を含む導電性塗料を用いてもよい。
（骨格がアルミニウムを主成分とする金属又は合金である金属多孔体）
上記のニッケルめっき層の形成に替えて、アルミニウムめっき層の形成を行うことで、アルミニウムを主成分とする金属又は合金によって骨格が形成された金属多孔体を製造することもできる。
【００８８】
アルミニウムのめっきは、溶融塩浴中で前記樹脂成形体がカソードとして作用するように電気分解（溶融塩電解）することで行うことができる。
【００８９】
溶融塩としては、例えば、有機系ハロゲン化物とアルミニウムハロゲン化物の共晶塩である有機溶融塩を使用することができる。有機系ハロゲン化物としては、例えば、１−エチル−３−メチルイミダゾリウムクロライド（ＥＭＩＣ）、ブチルピリジニウムクロライド（ＢＰＣ）を挙げることができる。アルミニウムハロゲン化物としては、例えば、塩化アルミニウム（ＡｌＣｌ３）を挙げることができる。
（樹脂成形体の除去）
骨格の表面に金属又は合金の層が形成された樹脂構造体から基材として用いた樹脂成形体を除去する方法は限定的でなく、薬品による処理や、焼却による燃焼除去の方法等が挙げられる。焼却による場合には、例えば、６００℃程度以上の大気等の酸化性雰囲気下で加熱すればよい。
（骨格がチタンを主成分とする金属又は合金である金属多孔体）
上記のようにしてニッケルを主成分とする金属又は合金によって骨格が形成された金属多孔体の骨格の表面にチタンをめっきすることで、骨格の表面にチタン膜が形成された金属多孔体を製造することもできる。更に、ニッケルの表面にチタン膜が形成された金属多孔体を酸又はアルカリで処理してニッケルを除去することで、チタンを主成分とする金属によって骨格が形成された金属多孔体を製造することもできる。
【００９０】
チタンのめっきは、第１族金属の金属イオンと、フッ化物イオンと、チタニウムイオンとを含む。例えば、フッ化リチウム（ＬｉＦ）及びフッ化ナトリウム（ＮａＦ）のうち少なくとも一つと、塩化リチウム（ＬｉＣｌ）及び塩化ナトリウム（ＮａＣｌ）のうち少なくとも一つとの溶融塩浴に更にチタンを溶解し、当該チタンが溶解した溶融塩浴中でニッケルを主成分とする金属多孔体をカソードとして溶融塩電解することで行うことができる。
【００９１】
チタニウムイオンは、Ｔｉ４＋やＴｉ３＋であればよい。
前記溶融塩浴にチタンを添加して溶融塩浴中で、３Ｔｉ４＋＋Ｔｉ金属→４Ｔｉ３＋という均化反応を生じさせる必要がある。溶融塩浴に添加するチタンの量は、溶融塩浴中のＴｉ４＋がＴｉ３＋となるのに必要最低限な量を超える量とすればよい。溶融塩浴にチタンを予め十分に溶解させておくことで、続いて行う溶融塩電解時において電析するチタンが溶融塩浴中に溶解しないようにすることができる。
【００９２】
酸又はアルカリによる処理としては、例えば、ニッケルの表面にチタン膜が形成された金属多孔体を酸又はアルカリに浸漬することが挙げられる。
【００９３】
酸又はアルカリとしては、例えば、塩酸（ＨＣｌ）、硫酸（Ｈ２ＳＯ４）、水酸化ナトリウム（ＮａＯＨ）、希硝酸（ＨＮＯ３）等を用いることができる。
【００９４】
金属多孔体の骨格が耐食性や耐熱性を有する金属や合金によって形成されている場合には、骨格が硬く、圧延によって変形させ難い場合がある。このような場合には、例えば、骨格がニッケルによって構成されている金属多孔体を圧延して気孔部を所望の形状に変形させ、その後に合金化を行って骨格に耐食性や耐熱性を持たせればよい。また、骨格がニッケルによって構成されている金属多孔体を形成する際に基材として用いる樹脂成形体に張力をかけたりして気孔部を所望の形状に変形させ、その後に、ニッケルのめっき層の形成とニッケルの合金化を行ってもよい。
【００９５】
例えば、骨格がＮｉＣｒ（ニッケルクロム）によって構成されている金属多孔体を製造する場合には、まず、三次元網目状構造の骨格を有する樹脂成形体の骨格の表面にニッケルのめっき層を形成してニッケル多孔体を得る。続いて、ニッケル多孔体を圧延して気孔部を変形させる。このとき、ニッケル多孔体の主面から見える気孔部の長軸方向の平均気孔径（ＳＸ）と短軸方向の平均気孔径（ＳＹ）との比（ＳＸ／ＳＹ）や、長軸方向の平均気孔径（ＳＸ）と側面から見える厚み方向の平均気孔径（ＳＺ）との比（ＳＸ／ＳＺ）、更に、圧延後の金属多孔体の側面から見える厚み方向の気孔径の最大値（ＳＺｍａｘ）と最小値（ＳＺｍｉｎ）との比（ＳＺｍａｘ／ＳＺｍｉｎ）が所望のものとなるように圧延する。その後に、クロマイズ処理等によってニッケル多孔体の骨格をクロムと合金化すればよい。
＜水素の製造方法、及び水素の製造装置＞
本開示の実施形態に係る金属多孔体の製造方法によって得られる金属多孔体は、例えば、燃料電池用のガス拡散層や、水電解による水素製造用の電極に好適に使用できる。
【００９６】
水素の製造方式には、大きく分けて［１］アルカリ水電解方式、［２］ＰＥＭ（Ｐｏｌｙｍｅｒ  Ｅｌｅｃｔｒｏｌｙｔｅ  Ｍｅｍｂｒａｎｃｅ）方式、及び［３］ＳＯＥＣ（Ｓｏｌｉｄ  Ｏｘｉｄｅ  Ｅｌｅｃｔｒｏｌｙｓｉｓ  Ｃｅｌｌ）方式がある。本開示の実施形態に係る金属多孔体の製造方法によって得られる金属多孔体は、ガス抜け性が高いため、いずれの方式にも好適に用いることができる。
【００９７】
前記［１］のアルカリ水電解方式では、強アルカリ水溶液に陽極と陰極を浸漬し、電圧を印加することで水を電気分解する方式である。金属多孔体を電極として使用することで水と電極の接触面積が大きくなり、水の電気分解の効率を高めることができる。
【００９８】
アルカリ水電解方式による水素の製造方法においては、金属多孔体の主面から見える気孔部の長軸方向が、発生した水素の排出方向と平行な方向となるように金属多孔体を配置して用いればよい。
【００９９】
金属多孔体の厚みや金属の目付量は、電極面積が大きくなるとたわみなどの原因となるため、設備の規模によって適宜選択すればよい。金属の目付量としては２００ｇ／ｍ２以上２０００ｇ／ｍ２以下程度であることが好ましく、３００ｇ／ｍ２以上１２００ｇ／ｍ２以下程度であることがより好ましく、４００ｇ／ｍ２以上１０００ｇ／ｍ２以下程度であることが更に好ましい。気泡の抜けと表面積の確保を両立するために、異なる平均気孔径を持つ複数の金属多孔体を組み合わせて使うこともできる。
【０１００】
前記［２］のＰＥＭ方式は、固体高分子電解質膜を用いて水を電気分解する方法である。固体高分子電解質膜の両面に陽極と陰極を配置し、陽極側に水を流しながら電圧を印加することで、水の電気分解により発生した水素イオンを、固体高分子電解質膜を通して陰極側へ移動させ、陰極側で水素として取り出す方式である。動作温度は１００℃程度である。水素と酸素で発電して水を排出する固体高分子型燃料電池と同様の構成で、全く逆の動作をさせるものである。陽極側と陰極側は完全に分離されているため、純度の高い水素を取り出せる利点がある。陽極・陰極共に電極を透過させて水・水素ガスを通す必要があるため、電極には導電性の多孔体が必要である。
【０１０１】
本開示の実施形態に係る金属多孔体の製造方法により得られ金属多孔体は、高い気孔率と良好な電気伝導性を備えているため、固体高分子型燃料電池に好適に使用できるのと同じように、ＰＥＭ方式の水電解にも好適に使用できる。ＰＥＭ方式による水素の製造方法においては、金属多孔体の主面から見える気孔部の長軸方向が、発生した水素の排出方向と平行な方向となるように金属多孔体を配置して用いればよい。
【０１０２】
金属多孔体の厚みや金属の目付量は、設備の規模によって適宜選択すればよいが、気孔率が小さくなり過ぎると水を通過させるための圧力損失が大きくなるため、気孔率は３０％以上となるように厚みと金属の目付量を調整することが好ましい。また、ＰＥＭ方式では固体高分子電解質膜と電極の導通は圧着になるため、加圧時の変形・クリープによる電気抵抗増加が、実用上問題ない範囲になるように金属の目付属量を調節する必要がある。金属の目付量としては２００ｇ／ｍ２以上２０００ｇ／ｍ２以下程度であることが好ましく、３００ｇ／ｍ２以上１２００ｇ／ｍ２以下程度であることがより好ましく、４００ｇ／ｍ２以上１０００ｇ／ｍ２以下程度であることが更に好ましい。他、気孔率の確保と電気的接続の両立のために、異なる平均気孔径を持つ複数の金属多孔体を組み合わせて使うこともできる。
【０１０３】
前記［３］のＳＯＥＣ方式は、固体酸化物電解質膜を用いて水を電気分解する方法で、電解質膜がプロトン伝導膜か酸素イオン伝導膜かによって構成が異なる。酸素イオン伝導膜では、水蒸気を供給する陰極側で水素が発生するため、水素純度が下がる。そのため、水素製造の観点からはプロトン伝導膜を用いることが好ましい。
【０１０４】
プロトン伝導膜の両側に陽極と陰極を配置し、陽極側に水蒸気を導入しながら電圧を印加することで、水の電気分解により発生した水素イオンを、固体酸化物電解質膜を通して陰極側へ移動させ、陰極側で水素のみを取り出す方式である。動作温度は６００℃以上８００℃以下程度である。水素と酸素で発電して水を排出する固体酸化物型燃料電池と同様の構成で、全く逆の動作をさせるものである。
【０１０５】
陽極・陰極共に電極を透過させて水蒸気・水素ガスを通す必要があるため、電極には導電性かつ、特に陽極側で高温の酸化雰囲気に耐える多孔体が必要である。本開示の実施形態に係る金属多孔体の製造方法によって得られる金属多孔体は、高い気孔率と良好な電気伝導性と高い耐酸化性・耐熱性を備えているため、固体酸化物型燃料電池に好適に使用できるのと同じように、ＳＯＥＣ方式の水電解にも好適に使用できる。酸化性雰囲気となる側の電極には、高い耐酸化性が要求されるため、クロムやスズを含む金属多孔体を使用することが好ましい。
【０１０６】
ＳＯＥＣ方式による水素の製造方法においては、金属多孔体の主面から見える気孔部の長軸方向が、発生した水素の排出方向と平行な方向となるように金属多孔体を配置して用いればよい。
【０１０７】
金属多孔体の厚みや金属の目付量は、設備の規模によって適宜選択すればよいが、気孔率が小さくなり過ぎると水蒸気を投入するための圧力損失が大きくなるため、気孔率は３０％以上となるように厚みと金属の目付量を調整することが好ましい。また、ＳＯＥＣ方式では固体酸化物電解質膜と電極の導通は圧着になるため、加圧時の変形・クリープによる電気抵抗増加が、実用上問題ない範囲になるように金属の目付量を調節する必要がある。金属の目付量としては２００ｇ／ｍ２以上２０００ｇ／ｍ２以下程度であることが好ましく、３００ｇ／ｍ２以上１２００ｇ／ｍ２以下程度であることがより好ましく、４００ｇ／ｍ２以上１０００ｇ／ｍ２以下程度であることが更に好ましい。気孔率の確保と電気的接続の両立のために、異なる平均気孔径を持つ複数の金属多孔体を組み合わせて使うこともできる。
＜付記＞
以上の説明は、以下に付記する特徴を含む。
（付記１）
三次元網目状構造の骨格を有する平板状の金属多孔体を電極として用いて、水を電気分解することによって水素を発生させる方法であって、
前記骨格は金属又は合金によって形成されており、
前記金属多孔体は、水素の排出方向と平行な方向の平均気孔径（Ｘ）と、水素の排出方向と直交する方向の平均気孔径（Ｙ）との比（Ｘ／Ｙ）が、１．４以上２．５以下である、水素の製造方法。
（付記２）
前記金属多孔体は、水素の排出方向と平行な方向の平均気孔径（Ｘ）と、前記金属多孔体の厚み方向の平均気孔径（Ｚ）との比（Ｘ／Ｚ）が、２．０以上４．０以下である、付記１に記載の水素の製造方法。
（付記３）
前記金属多孔体は、厚み方向の気孔径の最大値（Ｚｍａｘ）と最小値（Ｚｍｉｎ）との比（Ｚｍａｘ／Ｚｍｉｎ）が２．０以下である、付記１又は付記２に記載の水素の製造方法。
（付記４）
前記水が強アルカリ水溶液である付記１から付記３のいずれか一項に記載の水素の製造方法。
（付記５）
固体高分子電解質膜の両側に前記金属多孔体を配置して前記固体高分子電解質膜と前記金属多孔体とを接触させ、それぞれの金属多孔体を陽極及び陰極として作用させ、前記陽極側に水を供給して電気分解することによって、前記陰極側に水素を発生させる、付記１から付記３のいずれか一項に記載の水素の製造方法。
（付記６）
固体酸化物電解質膜の両側に前記金属多孔体を配置して前記固体高分子電解質膜と前記金属多孔体とを接触させ、それぞれの金属多孔体を陽極及び陰極として作用させ、前記陽極側に水蒸気を供給して水を電気分解することによって、前記陰極側に水素を発生させる、付記１から付記３のいずれか一項に記載の水素の製造方法。
（付記７）
水を電気分解することによって水素を発生させることが可能な水素の製造装置であって、
電極として三次元網目状構造の骨格を有する平板状の金属多孔体を備え、
前記骨格は金属又は合金によって形成されており、
前記金属多孔体は、水素の排出方向と平行な方向の平均気孔径（Ｘ）と、水素の排出方向と直交する方向の平均気孔径（Ｙ）との比（Ｘ／Ｙ）が、１．４以上２．５以下である、水素の製造装置。
（付記８）
前記金属多孔体は、水素の排出方向と平行な方向の平均気孔径（Ｘ）と、前記金属多孔体の厚み方向の平均気孔径（Ｚ）との比（Ｘ／Ｚ）が、２．０以上４．０以下である、付記７に記載の水素の製造装置。
（付記９）
前記金属多孔体は、厚み方向の気孔径の最大値（Ｚｍａｘ）と最小値（Ｚｍｉｎ）との比（Ｚｍａｘ／Ｚｍｉｎ）が２．０以下である、付記７又は付記８に記載の水素の製造装置。
（付記１０）
前記水が強アルカリ水溶液である、付記７から付記９のいずれか一項に記載の水素の製造装置。
（付記１１）
固体高分子電解質膜の両側に陽極及び陰極を有し、
前記陽極及び前記陰極は前記固体高分子電解質膜と接触しており、
前記陽極側に供給された水を電気分解することによって前記陰極側に水素を発生させることが可能な水素の製造装置であって、
前記陽極及び前記陰極の少なくとも一方に前記金属多孔体を用いる、付記７から付記９のいずれか一項に記載の水素の製造装置。
（付記１２）
固体酸化物電解質膜の両側に陽極及び陰極を有し、
前記陽極及び前記陰極は前記固体高分子電解質膜と接触しており、
前記陽極側に供給された水蒸気を電気分解することによって前記陰極側に水素を発生させることが可能な水素の製造装置であって、
前記陽極及び前記陰極の少なくとも一方に前記金属多孔体を用いる、付記７から付記９のいずれか一項に記載の水素の製造装置。
【実施例】
【０１０８】
以下、実施例に基づいて本開示をより詳細に説明するが、これらの実施例は例示であって、本開示の燃料電池はこれらに限定されるものではない。本発明の範囲は、請求の範囲によって示され、請求の範囲と均等の意味及び範囲内での全ての変更が含まれる。
［実施例１］
圧延前の、三次元網目状構造の骨格を有する金属多孔体として、住友電気工業株式会社製のセルメット（「セルメット」は登録商標）を用意した。金属多孔体の大きさは１００ｍｍ×１００ｍｍ×１．０ｍｍｔであり、主面から見える気孔部は長手方向にわずかに長円となっており、長軸方向の平均気孔径（ＳＸ）が０．５６ｍｍ、短軸方向の平均気孔径（ＳＹ）が０．４６ｍｍであった。また、気孔率は９５％であった。【０１０９】
上記の金属多孔体を、直径が４５０ｍｍの圧延ローラーを用い、主面から見える気孔部の長軸方向に沿って、厚みが０．５０ｍｍとなるように圧延を行って金属多孔体Ｎｏ．１を得た。【０１１０】
金属多孔体Ｎｏ．１（圧延後のもの）は、長軸方向の平均気孔径（ＳＸ）が０．６２ｍｍであり、短軸方向の平均気孔径（ＳＹ）が０．４２ｍｍであり、気孔率が９１％であった。【０１１１】
金属多孔体Ｎｏ．１の圧延前の各測定値を表１に、圧延後の各測定値を表２に示す。
［実施例２］
圧延前の金属多孔体として、長軸方向の平均気孔径（ＳＸ）が０．５５ｍｍであり、短軸方向の平均気孔径（ＳＹ）が０．３８ｍｍであり、気孔率が９６％である金属多孔体を用い、厚みが０．７０ｍｍとなるように圧縮した以外は実施例１と同様にして金属多孔体Ｎｏ．２を得た。【０１１２】
金属多孔体Ｎｏ．２（圧延後のもの）は、長軸方向の平均気孔径（ＳＸ）が０．６１ｍｍであり、短軸方向の平均気孔径（ＳＹ）が０．３５μｍであり、気孔率が９３％であった。【０１１３】
金属多孔体Ｎｏ．２の圧延前の各測定値を表１に、圧延後の各測定値を表２に示す。
［実施例３］
圧延前の金属多孔体として、長軸方向の平均気孔径（ＳＸ）が０．６４ｍｍであり、短軸方向の平均気孔径（ＳＹ）が０．３３ｍｍであり、気孔率が９６％である金属多孔体を用い、厚みが０．８０ｍｍとなるように圧縮した以外は実施例１と同様にして金属多孔体Ｎｏ．３を得た。【０１１４】
金属多孔体Ｎｏ．３（圧延後のもの）は、長軸方向の平均気孔径（ＳＸ）が０．７１ｍｍであり、短軸方向の平均気孔径（ＳＹ）が０．３０μｍであり、気孔率が９４％であった。【０１１５】
金属多孔体Ｎｏ．３の圧延前の各測定値を表１に、圧延後の各測定値を表２に示す。
［実施例４］
圧延前の金属多孔体として、厚みが１．４０ｍｍである金属多孔体を用いた以外は実施例３と同様にして金属多孔体Ｎｏ．４を得た。【０１１６】
金属多孔体Ｎｏ．４の圧延前の各測定値を表１に、圧延後の各測定値を表２に示す。
［実施例５］
圧延前の金属多孔体として、厚みが１．６０ｍｍである金属多孔体を用いた以外は実施例３と同様にして金属多孔体Ｎｏ．５を得た。【０１１７】
金属多孔体Ｎｏ．５の圧延前の各測定値を表１に、圧延後の各測定値を表２に示す。
［実施例６］
直径が２５０ｍｍの圧延ローラーを用いた以外は実施例１と同様にして金属多孔体Ｎｏ．６を得た。【０１１８】
金属多孔体Ｎｏ．６の圧延前の各測定値を表１に、圧延後の各測定値を表２に示す。
［比較例１］
圧延前の金属多孔体として、長軸方向の平均気孔径（ＳＸ）が０．５５ｍｍであり、短軸方向の平均気孔径（ＳＹ）が０．４５ｍｍであり、厚みが１．２０ｍｍである金属多孔体を用いた以外は実施例１と同様にして金属多孔体Ｎｏ．Ａを得た。【０１１９】
金属多孔体Ｎｏ．Ａ（圧延後のもの）は、長軸方向の平均気孔径（ＳＸ）が０．６０ｍｍであり、短軸方向の平均気孔径（ＳＹ）が０．５０μｍであり、気孔率が９１％であった。【０１２０】
金属多孔体Ｎｏ．Ａの圧延前の各測定値を表１に、圧延後の各測定値を表２に示す。
［比較例２］
圧延前の金属多孔体として、長軸方向の平均気孔径（ＳＸ）が０．４７ｍｍであり、短軸方向の平均気孔径（ＳＹ）が０．２５ｍｍである金属多孔体を用いた以外は実施例１と同様にして金属多孔体Ｎｏ．Ｂを得た。【０１２１】
金属多孔体Ｎｏ．Ｂ（圧延後のもの）は、気孔部の長軸方向がより長くなるように無理に圧延したため、骨格の一部にヒビや割れが発生してしまい、使用に耐えるものではなかった。なお、金属多孔体Ｎｏ．Ｂ（圧延後のもの）の、骨格の形状が維持されている部分については、長軸方向の平均気孔径（ＳＸ）が０．７５ｍｍであり、短軸方向の平均気孔径（ＳＹ）が０．２８μｍであり、気孔率が９１％であった。【０１２２】
金属多孔体Ｎｏ．Ｂの圧延前の各測定値を表１に、圧延後の各測定値を表２に示す。
−評価−
金属多孔体Ｎｏ．１〜Ｎｏ．６、金属多孔体Ｎｏ．Ａ、にガスを供給して、流量−圧力損失試験を行うことにより、圧力損失を測定した。具体的には、図７に示す回路図の装置のように、ポンプ７３から流量が０．５Ｌ／ｍｉｎとなるようにガスを試験試料（金属多孔体）７０に供給し、試験試料（金属多孔体）７０を透過する前の圧力Ｐ１と、透過した後の圧力Ｐ２を圧力計測器７２によって測定した。そして、各試験試料（金属多孔体）７０における圧力損失ΔＰをＰ１−Ｐ２として算出した。ガスの流量は流量計７１により測定した。各金属多孔体におけるガスの通流方向は、各金属多孔体の気孔部の長軸方向と平行な方向となるようにした。なお、金属多孔体Ｎｏ．Ｂは上述のように使用に耐えるものではなかったため測定を行わなかった。【０１２３】
【表１】
0006596747.tif 000002
【０１２４】
【表２】
0006596747.tif 000003
【０１２５】
表２に示すように、本開示の実施形態に係る金属多孔体の製造方法によって得られた金属多孔体Ｎｏ．１〜Ｎｏ．６は、厚みを薄くしてもガスの圧力損失が少なかった。このため、燃料電池のガス拡散層として用いた場合に、燃料電池の小型化に寄与し、更に、ガス拡散性能が高く圧力損失も小さいため高出力の燃料電池とすることができる。【０１２６】
また、参考として、金属多孔体Ｎｏ．１〜Ｎｏ．６の気孔部の短軸方向と平行な方向にガスを通流した以外は上記の方法と同様に圧力損失を測定した。その結果を表２に示す。いずれの金属多孔体も、気孔部の短軸方向と平行な方向にガスを通流した場合の方が、長軸方向と平行な方向にガスを通流した場合よりも圧力損失が大きくなっていた。【０１２７】
−金属多孔体に加湿したガスを供給した場合の凝縮した水滴の挙動の観察−
８０℃の加湿した酸素ガスを、上記のポンプ７３から流量が０．５Ｌ／ｍｉｎとなるように試験試料（各金属多孔体）７０に供給し、１０分経過後の金属多孔体の水溜まりを目視観察した。なお、加湿した酸素ガスは、金属多孔体Ｎｏ．１〜Ｎｏ．６の気孔部の長軸方向と平行な方向に通流した。【０１２８】
その結果、金属多孔体Ｎｏ．１〜Ｎｏ．６においては、凝縮した水滴が気孔部に溜まらずに、気流に乗って速やかに排出されていた。一方、金属多孔体Ｎｏ．Ａにおいては、凝縮した水滴が気孔部に溜まってしまい、排出性が悪かった。【０１２９】
なお、金属多孔体Ｎｏ．１〜Ｎｏ．６の気孔部の短軸方向と平行な方向に加湿した酸素ガスを通流した場合には、金属多孔体Ｎｏ．Ａと同様に、凝縮した水滴が気孔部に溜まってしまい、水の排出性が悪かった。
【符号の説明】
【０１３０】
１０  金属多孔体、１１  金属又は合金、１２  骨格、１３  骨格の内部、１４  気孔部、６０  樹脂成形体、６１  導電層、６４  気孔部、Ａ  ガスの通流方向、７０  試験試料（金属多孔体）、７１  流量計、７２  圧力計測器、７３  ポンプ。
【図１】
0006596747.tif 000004
【図２】
0006596747.tif 000005
【図３】
0006596747.tif 000006
【図４】
0006596747.tif 000007
【図５】
0006596747.tif 000008
【図６】
0006596747.tif 000009
【図７】
0006596747.tif 000010